(57)【特許請求の範囲】
【請求項１】
Ｓｉに対して２００〜５００℃の範囲において化学的エッチング性を有するフッ化ゲルマニウムガスと、シラン系原料ガスと、該シラン系原料ガスの希釈率を上げるキャリアガスの存在下、前記シラン系原料ガスを加熱された基体により熱的に活性化させることにより、前記フッ化ゲルマニウムガスがＳｉのネットワーク構造の緩和と結晶化を促進させて前記基体上に多結晶ＳｉＧｅ膜を形成する半導体基材の製造方法であって、
前記フッ化ゲルマニウムガスと前記シラン系原料ガスの流量比（フッ化ゲルマニウムガス／シラン系原料ガス）が０．０７〜０．１５の範囲内の一定値であり、
前記加熱された基体の温度が３５０〜４５０℃の範囲内の一定温度であり、
前記多結晶ＳｉＧｅ膜の形成時の圧力が１０〜２０Ｔｏｒｒの範囲内の一定圧力であり、
前記多結晶ＳｉＧｅ膜のＳｉ組成が８０原子％以上であることを特徴とする半導体基材の製造方法。
【請求項２】
前記多結晶ＳｉＧｅ膜のホール測定により求めた移動度が１０（ｃｍ２／Ｖｓ）以上であることを特徴とする請求項１に記載の半導体基材の製造方法。
【請求項３】
前記キャリアガスが、Ｈｅ、Ａｒ、Ｎｅ、Ｈ２、Ｎ２、またはその混合物から選ばれることを特徴とする請求項１に記載の半導体基材の製造方法。
【請求項４】
前記シラン系原料ガスが、ＳｉｎＨ２ｎ＋２（ｎ＝１〜３）、ＳｉｎＸｍＨ２ｎ＋２−ｍ（Ｘ＝Ｆ、Ｃｌ、Ｂｒ、ｎ＝１〜３、ｍ＝１〜（２ｎ＋２））、あるいはその混合物から選ばれることを特徴とする請求項１に記載の半導体基材の製造方法。
【請求項５】
前記加熱された基体が、ガラス材料、金属基材、半導体基材、有機基材から選ばれる少なくとも１種類の基体であることを特徴とする請求項１に記載の半導体基材の製造方法。
【発明の詳細な説明】
【技術分野】
【０００１】
本発明は、Ｓｉ系半導体結晶を基材上に形成する方法に関し、特に、平面ディスプレーや太陽電池等の大面積電子デバイスの製造に好適な低温ＣＶＤ法による結晶質Ｓｉ系薄膜の堆積法に関する。
【背景技術】
【０００２】
太陽電池、ラインセンサ、薄膜トランジスタをはじめとする大面積電子デバイス用多結晶Ｓｉ系半導体薄膜の製造においては、基板にガラスなどの安価な低融点材料の使用を可能にする５００℃以下での低温成長技術の開発が大きな課題である。これまで、多結晶薄膜の作製には、対応するＳｉ系非晶質膜を数百℃以上の温度において熱的に結晶化させる熱結晶化法やレーザ照射により結晶化させるレーザアニール法などのように予め堆積した非晶質膜を結晶化させる方法、あるいは、熱ＣＶＤ法、プラズマＣＶＤ法、光ＣＶＤ法などのようにＳｉ系原料ガスを出発として、それを分解し気相から膜を堆積する気相成長法などが検討されてきた。
【０００３】
しかしながら、熱結晶化法では、６００℃付近の高い温度で長時間の熱処理を必要とすること、またレーザアニール法ではレーザパワーの制限から一度のレーザ照射によって結晶化させうる面積に限度があり、大面積薄膜の作製に適用した場合、膜の均一性が確保できないこと、レーザの発振特性を最適に保つための光学系、電源等の維持に多額の費用を必要とするなどの実用上の問題のほか、基板上に予め非晶質Ｓｉ系薄膜の形成を必要とするため、非晶質膜の堆積と結晶化という２段階の行程が必要となり、生産性、経済性の観点から工業技術としての問題点が指摘される。
【０００４】
一方、原料ガスを熱的に分解する熱ＣＶＤ法では結晶質Ｓｉ、ＳｉＧｅなどのＳｉ系半導体結晶質膜を堆積させるためには５５０〜６００℃程度の高い成長温度を必要とし、ガラスなどの低融点の基材が利用できないという問題がある。また、原料ガスの分解にプラズマを用いるプラズマＣＶＤ法では、結晶質膜の低温成長は実現可能であるものの基板上に堆積する膜の結晶性は膜厚方向に結晶性の不均一性がみられ、特にガラスなどの非晶質基材上への５００℃以下の低温成長では膜の堆積初期に基材上に非晶質相の生成を伴う場合が多く、結晶性の高い膜の作製には膜を厚く堆積する必要があり、薄膜トランジスタなどには適用できないという問題点がある。これに加えて、膜堆積にかかわる工業技術としての大きな問題点に粉の発生がある。
【０００５】
これらの技術においては、低温化を実現するために気相中で原料ガスの分解を行うため、生成された化学的に活性な堆積前駆体の気相中での凝集が避けられないため、本質的に粉の発生を抑制することが困難であるうえ、ＣＶＤ装置内の内壁に堆積することによりダストの大きな原因となる。このため、定期的に成膜装置のエッチングを行うことによってＣＶＤ装置内に付着した粉や堆積物を除去する必要があり、堆積される膜が結晶質、あるいは、非晶質であるかは問わず、これらの方法における半導体材料の製造における生産性を大きく損なう原因となっている。
【０００６】
この問題は、特開昭６２−１５６８１３、特開昭６２−１５８８７５、特開昭６２−１４２７７７、特開昭６２−１４２７８０、特開昭６２−１３９８７５、特開昭６２−１３９８７６及び特開平０２−２５９０７６に開示されている、原料ガスの分解にプラズマを用いる代わりに、弗素などの酸化剤とシランを積極的に気相中で反応させることによって原料ガスを気相中で分解し、気相中に生成される堆積前駆体を用いて低温で膜堆積を行うＣＶＤ技術においても、その解決には至っていない。
【０００７】
特許番号第２９５４０３９号には、ジシランと弗化ゲルマニウムを流量比２０：０．９〜４０：０．９の範囲で供給し、製膜基板を３５０〜４５０℃の間で加熱することにより基板表面にＳｉ組成が８０％以上の多結晶ＳｉＧｅ膜を製膜することを特徴とするＳｉＧｅ膜の製膜方法が記載されている。この方法では、記載の流量比ではエッチング性ガスである弗化ゲルマニウムのシラン系原料であるジシランに対する流量比が小さいため、結晶化の促進効果が小さく、数Ｔｏｒｒ以下の低圧下でなければ結晶質ＳｉＧｅ膜が得られず、１０Ｔｏｒｒを越える高い圧力下では堆積膜は非晶質膜となることを確認される。均一性が重要となる大面積デバイス用結晶質基材の製造においては膜を堆積させる基体の温度むらを抑制できる数Ｔｏｒｒ以上の圧力の高い条件で膜堆積を行うことが肝要である。前記特許に記載の方法は、本発明が提供しようとする技術とは異なり、この点を解決できない。
【発明の開示】
【発明が解決しようとする課題】
【０００８】
本発明は、Ｓｉ系半導体多結晶基材の製造において、ＣＶＤ装置内での粉の発生を抑制し、かつ、５００℃以下の低温において結晶性に優れた半導体素子の製造に有用なＳｉ系結晶質半導体を製造する方法を提供することを目的とする。
【課題を解決するための手段】
【０００９】
本発明者は、Ｓｉ系半導体材料を用いたデバイス製造における半導体膜のパーティクルの汚染や欠陥の発生の原因が、半導体薄膜の製造時におけるＣＶＤ装置内での粉の発生やＣＶＤ装置内壁に付着したダストや堆積膜の剥離による堆積膜への付着によるものであり、この原因が気相中での原料ガスの分解に基づく化学的に活性な堆積前駆体の形成と、その凝集、ＣＶＤ装置内壁への堆積に起因するものであることに注目し、原料ガスの分解を膜が堆積すべき基板近傍に限定できる熱ＣＶＤ法において、結晶質膜の形成を促進し得る働きをなす結晶化促進剤の探索を行った結果、ＣＶＤ装置内での粉の発生を抑制し、かつ、５００℃以下の低温で結晶性に優れたＳｉ系半導体基材の製造法を開発するに至った。
【００１０】
すなわち、５００℃以下の温度に設定された基体上にＳｉ系原料ガスを供給し、加熱された基体による原料ガスを熱的に活性化させ膜堆積を促進させる条件下において、Ｓｉに対し２００〜５００℃の範囲において化学的なエッチング性を有するガスを共存させることにより、膜の成長と同時にエッチング効果による堆積膜の結晶への構造化を促進できることを見出した。特に、コールドウォール型のＣＶＤ装置を用いる場合、ＣＶＤ装置の内壁はここで用いるシラン系原料ガスが熱的に分解される温度まで上昇することがないため、原理的にＣＶＤ装置内壁への膜の付着は極めて低いレベルに抑えられ、装置メンテナンスを大幅に軽減する。
【００１１】
すなわち、特許請求の範囲に記載の本発明の半導体基材の製造方法は、Ｓｉに対して２００〜５００℃の範囲において化学的エッチング性を有するフッ化ゲルマニウムガスと、シラン系原料ガスと、該シラン系原料ガスの希釈率を上げるキャリアガスの存在下、前記シラン系原料ガスを加熱された基体により熱的に活性化させることにより、前記フッ化ゲルマニウムガスがＳｉのネットワーク構造の緩和と結晶化を促進させて前記基体上に多結晶ＳｉＧｅ膜を形成する半導体基材の製造方法であって、
前記フッ化ゲルマニウムガスと前記シラン系原料ガスの流量比（フッ化ゲルマニウムガス／シラン系原料ガス）が０．０７〜０．１５の範囲内の一定値であり、
前記加熱された基体の温度が３５０〜４５０℃の範囲内の一定温度であり、
前記多結晶ＳｉＧｅ膜の形成時の圧力が１０〜２０Ｔｏｒｒの範囲内の一定圧力であり、
前記多結晶ＳｉＧｅ膜のＳｉ組成が８０原子％以上であることを特徴とする。
【００１２】
本発明の半導体基材の製造方法においては、さらに以下の構成を特徴とすることができる。
（１）前記多結晶ＳｉＧｅ膜のホール測定により求めた移動度が１０（ｃｍ２／Ｖｓ）以上であること、
（２）前記キャリアガスが、Ｈｅ、Ａｒ、Ｎｅ、Ｈ２、Ｎ２、またはその混合物から選ばれること、
（３）前記シラン系原料ガスが、ＳｉｎＨ２ｎ＋２（ｎ＝１〜３）、ＳｉｎＸｍＨ２ｎ＋２−ｍ（Ｘ＝Ｆ、Ｃｌ、Ｂｒ、ｎ＝１〜３、ｍ＝１〜（２ｎ＋２））、あるいはその混合物から選ばれること、
（４）前記加熱された基体が、ガラス材料、金属基材、半導体基材、有機基材から選ばれる少なくとも１種類の基体であること。
【００１３】
シランやジシランを原料ガスに用いる熱ＣＶＤでは、４００℃以上の温度においてこれらの原料ガスは熱的に分解を始め、Ｓｉ薄膜が堆積するが、堆積温度が６００℃より低い場合は得られるＳｉ膜は非晶質で、結晶質Ｓｉ膜は堆積されない。これは、単に原料ガスが分解されても、膜の構造化が促進される要因がなければ膜の結晶化は誘起されないことを意味しており、基板温度を６００℃以上に上昇させた場合は、Ｓｉが作るネットワーク構造の緩和が促進され結晶化に至るものと考えられる。ここに、前述のＳｉに対してエッチング性を有するガスが存在すると、これらのガスは形成されるＳｉのネットワーク構造をエッチングによって切断する作用があり、これによって構造的に弱い領域がエッチングされネットワーク構造の緩和、結晶化が促進される。
【発明の効果】
【００１４】
第一の効果は、パーティクルの発生やＣＶＤ装置内壁に堆積物等による欠陥形成や汚染をおさえて、５００℃以下の低温でＳｉ系結晶質半導体薄膜を作製できることである。その理由は、本発明によればＳｉ系原料ガスが基板近傍でのみ選択的に分解され、エッチング性ガスによって結晶化が促進されるため、基体上のＳｉ系結晶質半導体の堆積の際に、気相中での原料ガスの分解が抑えられるためパーティクルの発生やＣＶＤ装置内壁への膜の堆積が抑制できるためである。
【００１５】
第２の効果は、本発明によれば、Ｓｉ系結晶質半導体の堆積は１０Ｔｏｒｒ以上の高い圧力で堆積が可能なため、基板温度のむらが抑制でき均一大面積に膜の堆積が可能であることである。その理由は結晶化促進効果をエッチング性ガスの濃度やキャリヤガスの流量を適宜選択することにより、圧力の高い条件下においても結晶化を促進できるためである。
【００１６】
第３の効果は、高移動度の薄膜トランジスタを作製できることである。その理由は、表面近傍に偏析したＧｅ組成の高い層をもつＳｉ組成の高い多結晶ＳｉＧｅ膜が５００℃以下の低温でガラス基板に堆積でき、Ｇｅ組成の高い層をトランジスタの活性層に用いる事ができるからである。
【発明を実施するための最良の形態】
【００１７】
一般に、エッチング性ガスのＳｉに対するエッチング作用の強さは異なるため、同じ流量のエッチングガスを供給したとしても、その結晶化の促進効果は用いるエッチング性ガスにより異なる。このため、本発明で言う効果が現れるシラン系原料ガスに対するエッチング性ガスの流量比は一般に一つの流量比によって特定されず、エッチング性ガスの種類によって最適値な流量が設定される。一般に、シラン系原料ガスに対して、エッチング性ガスの流量比は、１００：１〜０．２から選ぶことができる。エッチング性ガスの中にはシラン系原料ガス自身に対しても化学的な相互作用を有するものがあり、このような場合には、エッチング性ガスをシラン系原料ガス流量に対して１０：１以下の流量比で用いることが重要である。過剰にエッチング性ガスを用いると、特開昭６２−１５６８１３、特開昭６２−１５８８７５、特開昭６２−１４２７７７、特開昭６２−１４２７８０、特開昭６２−１３９８７５、特開昭６２−１３９８７６及び特開平０２−２５９０７６に開示されているごとく、原料ガス自身の分解が気相中で促進されてしまう結果、前述のごとく、気相中での活性堆積前駆体の凝集とＣＶＤ装置への膜の付着が起こり、結晶質膜の５００℃以下での堆積は実現できるものの、パーティクルやダストによる堆積膜の汚染、欠陥の生成を抑制することはできず、本発明の特徴を有効に生かすことはできない。
【００１８】
前述のごとく、シラン系原料ガスと化学的に相互作用するエッチング性ガスを用いる場合には、気相中でのエッチングガスによる原料ガスの分解を抑制することが重要となる。このためには、膜堆積時の圧力を低下させるか、キャリアガスによる原料ガスの希釈率を上げることが有効であり、これによって、本発明の効果を引き出すことができる。
【００１９】
一方、エッチング性ガスのエッチング作用はそのガスの濃度（流量）の影響を受けるばかりでなく、その効果は基体の温度によって、得られる実効的な結晶化促進の効果は異なる。一般に、その作用の強さは熱活性化型となるため、膜を堆積する基体の温度が高いほどその効果は大きくなる。このため、結晶化促進効果を最適に引き出すためには、Ｓｉ系半導体膜の堆積する温度を考慮して、前述の範囲内において、ガス流量比を決定する必要がある。
【００２０】
ＣＶＤ装置内の圧力の違いは、エッチング性ガスのＣＶＤ装置内での滞在時間、加熱された基体の熱の伝導に効果をもつため、基体近傍のガス温度に影響を与える。このため、最終的に、基体上で膜の結晶化を促進するエッチング作用の強さが変化するため、前述のガス流量比を選択する際に考慮が必要である。
【００２１】
特に、本発明が重要な工業的利用に有用な大面積電子デバイス用Ｓｉ系半導体基材の製造においては、大面積に均一に半導体膜を形成することが重要である。この場合、本発明における膜の堆積と結晶化の促進効果は強く温度に依存することから、膜が堆積される基体の温度を均一に保つことが本質的に重要である。この目的を果たす方法には、膜の堆積の際の圧力を１Ｔｏｒｒ〜５００Ｔｏｒｒの範囲に保つことが有効である。これによって、基体の温度の均一性を向上させることができる。
【００２２】
一方、一般に半導体膜の製造においては残留ガスによる不純物の混入による半導体膜の汚染の問題がある。これは圧力の高い条件で膜を堆積することによって大きく軽減できるため、この効果を考慮して実際の圧力を設定することが有効である。この圧力の調整には排気ポンプの排気速度の調節によることのほか、キャリアガスの流量を適宜設定することによって実現することができる。
【実施例】
【００２３】
以下の実施例によって、本発明を詳細に説明するが、これらによって限定されるものではない。
【００２４】
（実施例１）
図２を用いて本発明の実施の形態を説明する。反応容器の内部に設置されたヒーターと接触しておかれたガラス等の基体を４５０℃に保ち、同じく反応容器に設置されたガス吹き出し口より、反応圧力１Ｔｏｒｒ、Ｈｅ、ＣｌＦ３、Ｓｉ２Ｈ６をそれぞれ１０００ｓｃｃｍ、０．１ｓｃｃｍ、２ｓｃｃｍをマスフローコントローにより供給し、膜堆積を６０分行った。堆積膜の膜厚は０．５２ミクロンで、図３に示す様に、ＸＲＤ測定の結果、膜は（２２０）配向の多結晶Ｓｉ膜で、Ｒａｍａｎスペクトルの半値全幅は８ｃｍ−１であった。キャリアガスにＡｒを用いた場合は、堆積膜厚が０．７ミクロンであることをのぞいて同様の結果が得られた。また、Ｈ２、Ｎ２を用いた場合は、結晶性、堆積速度ともＨｅを用いた場合と比較して大きな違いは見られなかった。一方、シラン系原料ガスとして、シランを用いた場合は、堆積速度が約１／４に減少する。Ｒａｍａｎ測定、ＸＲＤ測定による結晶性の評価では、膜厚が小さいことを考慮すると、結晶性はむしろ向上しているものと考えられた。シラン系原料ガスにハロゲンで一部置換した例として、ＳｉＨ２Ｃｌ２を用いた場合、特に大きな違いが堆積速度に見られ、ジシランを用いた場合に比較して１／１０程度まで減少した。ラマンスペクトルによる評価では多結晶Ｓｉ膜の成長が確認された。他のハロゲン置換したシラン系ガスについても同様であった。この場合、基板温度を５００℃まで上げることにより、堆積速度は２倍程度まで回復する傾向が見られた。
【００２５】
（実施例２）
図４は、実施例１と同様な条件において、ジシラン、ＣｌＦ３流量比を０．００１〜１間で変化させた場合の堆積速度をプロットしたものである。流量比が増加するに従い、堆積速度は急激に大きくなる。流量比が１付近では明らかに気相中でのジシランの分解が促進され、ＣＶＤ装置内壁へのポリシラン様の堆積物が多く見られる結果となった。流量比の減少に伴い、器壁への付着物は顕著に減少し、流量比が０．１以下のところでは器壁への付着はほとんど認められなかった。膜は、いずれも（２２０）は配向の多結晶で、流量比が１を越える付近では膜の結晶性の低下が見られた。また、エッチング性ガスの流量比が０．０１より小さい、０．００５の場合は堆積速度が小さいばかりでなく、構造化が促進されず膜は非晶質であった。
【００２６】
（実施例３）
エッチング性ガスの種類を変えた場合の効果について図５に示す。この例では、エッチング性ガスにＦ２とＣｌＦを用いた場合の結果である。いずれのガスも流量比が１より大きくなる領域では堆積速度はピークを持ちその後急激に減少する。また、前述の例の通り、流量比が０．１〜０．０１付近ではダストやポリシラン様の器壁への堆積はほとんど見られなかったのに対し、流量比が１より大きくなる領域では気相中でのガスの分解が急速にすすみ、器壁のダストの付着とポリシラン様の汚れが顕著になることが堆積後の反応容器の観察から明らかとなった。しかしながら、得られた膜はいずれも（２２０）は配向の多結晶であった。ＢｒＦ３、ＢｒＦＣをエッチング性ガスとして用いた場合も、基本的な傾向は同じで堆積速度はＦ２、ＣｌＦを用いた場合の１／３程度であったがいずれの場合も膜の結晶化が見られた。
【００２７】
（実施例４）
図６は、実施例１に記載の条件でジシラン流量を一定として、エッチング性ガスに弗化ゲルマニウムを用いた場合、ガス流量比に対して堆積速度をプロットした結果である。流量比が０．１よりも大きいところでは膜の堆積が見られず、エッチングのみとなるが、流量比が０．１付近でピークを持った後堆積速度は緩やかに減少する。いずれも膜は多結晶結晶ＳｉＧｅ膜で流量比が０．１付近ではＧｅ組成が急激に増大した。流量比が０．０５〜０．０１の領域ではＳｉ組成が８０原子％以上の多結晶であるが、流量比がさらに小さくなると、ラマンスペクトルの観察より膜は非晶質へと変化していた。
【００２８】
（実施例５）
図７は実施例１記載の条件で、エッチング性ガスにフッ素と弗化ゲルマニウムをもちいて、基板温度の効果を比較したものである。基板温度が３００℃以下の場合は、フッ素を用いた場合、膜は非晶質で、弗化ゲルマニウムを用いた場合には全く膜の堆積は観測されなかった。フッ素の場合、３００℃を越える温度では膜は結晶質となり堆積速度は基板温度とも増加し、最終的に飽和した。一方、弗化ゲルマニウムを用いた場合は、３５０〜４００℃付近から堆積が認められる様になり、フッ素の場合と同様、基板温度の上昇に伴って、飽和する傾向が認められた。弗化ゲルマニウムの場合、基板温度が４００〜４５０℃の領域では膜の組成はＧｅ組成の高い多結晶膜であった。これは、エッチング性ガス種の違いにより膜の構造化に及ぼす作用の大きさが異なる例である。
【００２９】
（実施例６）
本系の膜堆積に与える圧力に効果を弗化ゲルマニウムをエッチングガスに用いた例によって図８に示す。他のガスを用いた場合も同様な結果であった。膜の堆積条件は実施例１に準ずる。反応圧１Ｔｏｒｒ以下の場合は結晶性に優れた多結晶ＳｉＧｅ膜が堆積するが、圧力を増加させると、膜の結晶性は低下し、この場合、１０Ｔｏｒｒを越える圧力範囲では非晶質が成長する。これは、流量比を大きくとることで結晶化は促進され、１０Ｔｏｒｒの条件では流量比を０．１まで増加させることによってＳｉ組成の８０％以上の多結晶ＳｉＧｅ膜を得ることができた。この場合、１Ｔｏｒｒ以下の領域では基板への膜堆積は不均一であるが、圧力を５〜１０Ｔｏｒｒ以上の条件ではきわめて均一性に優れた膜が得られた。
【００３０】
（実施例９）
Ｓｉ系原料ガスにジシランを用いて、エッチング性ガスに弗化ゲルマニウムを用いた場合を例に、膜堆積時の圧力と得られた多結晶膜のホール移動度についての結果を図９に示す。膜の堆積条件は圧力を除いて実施例１と同様である。圧力が０．６Ｔｏｒｒ以下の領域では膜の堆積が見られない。圧力の上昇に伴いＳｉ組成の９０％以上の多結晶ＳｉＧｅ膜が堆積し、そのホールは最大で３０ｃｍ２／Ｖｓであった。更に圧力を上昇させる結晶性は急激に低下し、２０Ｔｏｒｒを越えるｍ領域では膜は非晶質となった。
【００３１】
（実施例１０）
エッチング性ガスに弗化ゲルマニウムを用いて、ジシランとの組み合わせによりＳｉ組成が８０原子％以上を越える多結晶ＳｉＧｅ膜を堆積した例を図１０示す。この場合、圧力は１０Ｔｏｒｒ，実施１示す条件において、ジシラン流量を固定し、弗化ゲルマニウムの流量を変化させている。流量比が０．１を越えたあたりから急激にＳｉ組成は低下する。流量比が０．０５付近から膜の結晶性は急速に低下し、Ｓｉ組成は高いもの非晶質膜となる。この条件では０．０７〜０．１５付近でＳｉ組成が８０原子％を越えるものが得られた。
【００３２】
（実施例１１）
エッチング性ガスに弗化ゲルマニウムを用いＳｉ系原料ジシランを用いて、Ｈｅ：５００ｓｃｃｍ、ＧｅＦ４＝０．１ｓｃｃｍ、Ｓｉ２Ｈ６＝１ｓｃｃｍ、圧力５Ｔｏｒｒで膜堆積を行うと、膜の成長表面近傍にＧｅの偏析が見られる特徴的な他結晶ＳｉＧｅ膜が得られた。ＸＲＤの（２．２０）Ｓｉのピーク位置から見積もったＳｉ組成は９２原子％であった。この膜のＳＩＭＳ（７０Ｇｅ、３０Ｓｉ）分析による組成プロファイルを図１１に示す。スパッタリング速度３〜５Åから見積もると、１０〜３０ｎｍ付近まで特にＧｅ組成の偏析が見られることがわかった。
【００３３】
（実施例１２）
前述のＧｅが成長表面に偏析した高Ｓｉ組成の多結晶ＳｉＧｅ膜を用いて、図１記載のＴＦＴを試作し、その動作を確認した。図１２は試作したＴＦＴの動作特性をドレイン電流とゲート電圧の関係で示したもので、良好な特性を示していることが確認できる。
【図面の簡単な説明】
【００３４】
【図１】ゲルマニウム偏析層を活性層に用いた薄膜トランジスタの模式図。
【図２】本発明の実施を行う場合の装置の説明図。
【図３】得られた多結晶Ｓｉ膜の結晶性を示すＲａｍａｎ、ＸＲＤスペクトル。
【図４】ＣｌＦ３をエッチング性ガスを例に用いて、ジシランとの流量比が膜の堆積に与える効果について説明するための図。
【図５】異なるエッチング性ガスが膜の堆積に与える効果を説明するための図。
【図６】弗化ゲルマニウムをエッチング性ガスに用いたときの堆積膜に与える効果を説明するための図。
【図７】ハロゲンをエッチング性ガスとして用いたときの効果を示す図。
【図８】堆積膜の結晶化に与える圧力の効果を示すための図。
【図９】堆積された多結晶膜のホール移動度。
【図１０】弗化ゲルマニウムをエッチング性ガスとして用いた時の堆積膜のＳｉ組成図。
【図１１】Ｇｅ偏析層を有する多結晶ＳｉＧｅ膜のＳＩＭＳ分析による組成プロファイル。
【図１２】Ｇｅ偏析層を活性層に用いたＴＦＴの動作特性図。
【図１】
0004372211.tif 000002
【図２】
0004372211.tif 000003
【図３】
0004372211.tif 000004
【図４】
0004372211.tif 000005
【図５】
0004372211.tif 000006
【図６】
0004372211.tif 000007
【図７】
0004372211.tif 000008
【図８】
0004372211.tif 000009
【図９】
0004372211.tif 000010
【図１０】
0004372211.tif 000011
【図１１】
0004372211.tif 000012
【図１２】
0004372211.tif 000013